(57)【特許請求の範囲】
【請求項１】
少なくとも１つの布帛層がナノ繊維層に隣接して対面する関係にある複合布帛を含み、着用者を風および／または水から保護しながら水蒸気を通過させる能力を有する衣服であって、前記ナノ繊維層が、約５０ｎｍ〜約１０００ｎｍの間の数平均直径と、約１ｇ／ｍ2〜約１００ｇ／ｍ2の間の坪量とを有する高分子ナノ繊維の少なくとも１つの多孔質層を含み、前記複合布帛が、約１．２ｍ3／ｍ2／分〜約７．６ｍ3／ｍ2／分の間のＦｒａｚｉｅｒ空気透過率と、約５００ｇ／ｍ2／日よりも大きいＭＶＴＲ（ＡＳＴＭ  Ｅ−９６Ｂによる）とを有し、前記ナノ繊維層がその表面の全体または一部にわたって染色され、
前記ナノ繊維層が、ナイロン−６、ナイロン−６，６、ナイロン６，６−６，１０からなる群から選択され、
第１の布帛層が、ナイロン、綿、羊毛、絹、ポリエステル、ポリアクリル酸、ポリオレフィンおよびそれらの組み合わせからなる群から選択される材料から織られ、
前記複合布帛層が、前記ナノ繊維層を溶剤系のウレタン接着剤を介して前記第１の布帛層に積層し、前記ナノ繊維層を前記第１の布帛層と接触させた状態でカレンダー加工することにより得られる衣服。
【発明の詳細な説明】
【技術分野】
【０００１】
本発明は、多層の水分および水管理布帛と、このような布帛を組み込んだ衣服とに関する。特許請求および開示される本発明は、アウターウェアにおいて特定の用途を有する。
【背景技術】
【０００２】
雨および他の湿潤状態で着用するための防護衣服は、水が衣服内に漏れるのを防止し、汗を着用者から大気中に蒸発させることによって、着用者を乾いた状態に保持しなければならない。汗の蒸発を可能にする「通気性」材料は雨でびしょ濡れになり易く、これらは真に防水性ではない。油布、ポリウレタン被覆布、ポリ塩化ビニルフィルムおよび他の材料は防水性であるが、満足できる汗の蒸発が得られない。
【０００３】
シリコーン、フルオロカーボン、および他の撥水剤で処理した布帛は通常は汗の蒸発を可能にするが防水性はほんのわずかであり、これらは非常に低い圧力下で水を漏出させ、通常、擦られたり機械的に屈曲されたりすると水が自然に漏出し得る。雨着は、降り注ぐ雨や風に吹き飛ばされる雨の衝突圧力、そして衣服の折り目およびしわに生じる圧力に耐えなければならない。
【０００４】
衣服が快適であるためには「通気性」でなければならないことは広く認識されている。衣服の快適性のレベルに寄与する２つの因子としては、衣服を通過するまたは通過しない空気の量と、下着が湿らないように、そして自然の蒸発冷却効果が達成されるように内側から外側に伝達される汗の量とがある。しかしながら、微細多孔質膜を用いる通気性布帛品における最近の開発でも、空気透過性を制御すべき場合には水蒸気の透過が制限される傾向がある。
【０００５】
現在利用可能な多くの防水構造体は、疎水性コーティングの使用を採用する多層布帛構造体を含む。この布帛構造体は、通常、織布層、メンブレン型の微細多孔質層、およびもう１つの織布層で作られる。微細多孔質層は、目標とする用途に必要とされる適切な空気透過率および水蒸気透過率を提供する構成の機能層である。このような構造体の例としては、米国特許第５，２１７，７８２号明細書、米国特許第４，５３５，００８号明細書、米国特許第４，５６０，６１１号明細書、および米国特許第５，２０４，１５６号明細書が参照される。
【０００６】
多くの防水性および／または防風性で通気性の衣服において現在使用されている材料は、白色の延伸ＰＴＦＥ（ｅ−ＰＴＦＥ）微細多孔質構造体である。この材料は染色することができず、従って、切断および縫合して衣服にすると白色の縁部が生じる。この白色縁部は、この微細多孔質構造体が対象とするより高級品の市場用途では容認できない。白色縁部を隠すための後処理工程がｅ−ＰＴＦＥを含有する布帛構造体の最終構成に含まれなければならない。
【０００７】
必要とされるのは、布帛構造体の他の層の色と一致するように染色することができる微細多孔質層である。この着色は、サブミクロンの不織構造体の製造中または製造後のいずれかに行うことができる。微細多孔質層のこの着色は、白色縁部を隠すために行われる後処理工程を省略し得る。
【０００８】
同様に必要とされるのは、布帛構造体における縫合を排除するために熱的に結合させることができる微細多孔質層である。この熱的結合は、完全に継ぎ目のない防水性および／または防風性の構造体を生じ、布帛構造体の防水および／または防風機能性を取り戻すために継ぎ目の部位で行わなければならない後処理を排除するであろう。
【０００９】
例えば、衣服内の防水性で通気性のウィンドバリア布帛において使用するためにｅ−ＰＴＦＥが望ましい材料であることはよく知られているが、ｅ−ＰＴＦＥの高温の融点および他の否定的な態様は、ナイロンまたはポリエステルなどの一般的な布材料と同じ温度で容易に融解しないことを意味する。衣服では、熱的または超音波溶接技術による継ぎ目の密封がますます望ましい。
【００１０】
これらの技術は、関係する材料の融解温度に依存する。融解温度が低いほどこれらの技術の影響を受けやすい。さらに、材料が溶接部内でより適切に結合するように、多成分構造体の融解特性が類似していることがより望ましい。
【発明の概要】
【発明が解決しようとする課題】
【００１１】
本発明は、高い蒸気透過の存在下で制御された液体水への耐性を提供し、ならびに従って高い防水性の、かつ染色および溶接も可能である衣服のための層状材料に関する。
【課題を解決するための手段】
【００１２】
一実施形態では、本発明は、着用者を風および／または水から保護しながら水蒸気を通過させる能力を有する衣服に関する。衣服は、少なくとも１つの布帛層がナノ繊維層に隣接して対面する関係にある複合布帛を含む。ナノ繊維層は、約５０ｎｍ〜約１０００ｎｍの間の数平均直径と、約１ｇ／ｍ2〜約１００ｇ／ｍ2の間の坪量とを有する高分子ナノ繊維の少なくとも１つの多孔質層を含み、そして複合布帛は、約１．２ｍ3／ｍ2／分〜約７．６ｍ3／ｍ2／分の間のＦｒａｚｉｅｒ空気透過率と、約５００ｇ／ｍ2／日よりも大きいＭＶＴＲ（ＡＳＴＭ  Ｅ−９６Ｂによる）とを有し、前記ナノ繊維層はその表面の全体または一部にわたって染色される。
【図面の簡単な説明】
【００１３】
【図１】本発明の染色された２層布帛構造物の一例を示す。
【図２】本発明の染色された３層布帛構造物の一例を示す。
【発明を実施するための形態】
【００１４】
一実施形態では、本発明は、布帛層に隣接し、そして任意でその表面の少なくとも少しの部分で布帛層に結合されたナノ繊維層を含む。「ナノ繊維層」および「ナノウェブ」という用語は、本明細書では同義的に使用される。
【００１５】
本明細書で使用される「ナノ繊維」という用語は、約１０００ｎｍ未満、さらには約８００ｎｍ未満、さらには約５０ｎｍ〜５００ｎｍの間、そしてさらには約１００〜４００ｎｍの間の数平均直径または断面を有する繊維を指す。本明細書で使用される直径という用語は、非円形形状の最大断面を含む。
【００１６】
「不織布」という用語は、ランダムに分布した多数の繊維を含むウェブを意味する。通常、繊維は互いに結合させてもよく、あるいは結合させなくてもよい。繊維は、ステープル繊維または連続繊維であり得る。繊維は、単一の材料または多数の材料（異なる繊維の組み合わせとして、あるいはそれぞれが異なる材料で構成された類似の繊維の組み合わせとして）を含むことができる。
【００１７】
「カレンダー加工」は、２つのロール間のニップ内にウェブを通過させる方法である。ロールは互いに接触していてもよいし、ロール表面の間に固定または可変の間隙が存在してもよい。ニップは、ソフトロールとハードロールの間に形成されるのが有利である。「ソフトロール」は、カレンダー内で２つのロールを一緒に保持するために印加される圧力下で変形するロールである。「ハードロール」は、この方法の圧力下で本方法または製品に対して著しい影響を有する変形が生じない表面を有するロールである。「無地（ｕｎｐａｔｔｅｒｎｅｄ）」ロールは、これらを製造するために使用される方法の能力の範囲内で滑らかな表面を有するロールである。ポイントボンディングロールとは違って、ウェブがニップを通過する際にウェブ上に意図的にパターンを生じるようなポイントまたはパターンは存在しない。
【００１８】
「メルトブローン繊維」は、溶融した熱可塑性材料を複数の微細な（通常は円形の）ダイキャピラリーを通して、収束する通常高温の高速ガス（例えば、空気）流中に溶融した糸またはフィラメントとして押し出し、溶融熱可塑性材料のフィラメントを細くして繊維を形成することによって形成された繊維である。メルトブローイングの過程で、空気を吸引することによって溶融フィラメントの直径は所望のサイズまで小さくされる。その後、メルトブローン繊維は高速ガス流によって搬送され、捕集表面上に堆積されて、ランダムに分配されたメルトブローン繊維のウェブを形成する。このような方法は、例えば、米国特許第３，８４９，２４１号明細書（Ｂｕｎｔｉｎら）、米国特許第４，５２６，７３３号明細書（Ｌａｕ）、および米国特許第５，１６０，７４６号明細書（Ｄｏｄｇｅ，ＩＩら）に開示されており、これらは全て、この参照によって本明細書に援用される。メルトブローン繊維は連続でも不連続でもよい。
【００１９】
一実施形態では、本発明は、染色することおよび／または衣服内の他の布帛に溶接することができる微細多孔質層を含みながら、高ＭＶＴＲを保持する能力を有する通気性布帛に関する。布帛はナノ繊維層を含み、ナノ繊維層は次に、約１ｇ／ｍ2〜約１００ｇ／ｍ2の間の坪量を有する高分子ナノ繊維の少なくとも１つの多孔質層を含む。
【００２０】
本発明は、ナノ繊維層に隣接して対面する関係にある第１の布帛層をさらに含み、かつ任意でナノ繊維層に隣接して対面する関係にあり、そしてナノ繊維層の第１の布帛層とは反対側にある第２の布帛層をさらに含む。
【００２１】
本発明の防護衣服はさらに、約１．２ｍ3／ｍ2／分〜約７．６ｍ3／ｍ2／分の間のＦｒａｚｉｅｒ空気透過率と、約５００ｇ／ｍ2／日よりも大きいＭＶＴＲ（ＡＳＴＭ  Ｅ−９６Ｂ法による）とを有する。
【００２２】
不織ウェブは、主としてまたは排他的に、標準的な電界紡糸またはエレクトロブローイングなどの電界紡糸によって、そして特定の状況ではメルトブローイング法によって製造されたナノ繊維を含むことができる。標準的な電界紡糸は、本明細書にその全体が援用される米国特許第４，１２７，７０６号明細書において説明される技術であり、ナノ繊維および不織マットを作るために、溶液中のポリマーに高電圧が印加される。不織ウェブ中の繊維もまた、メルトブローン繊維を含んでもよい。
【００２３】
ナノウェブを製造するための「エレクトロブローイング」法は、参照によってその全体が本明細書に援用される国際公開第０３／０８０９０５号パンフレットに開示されている。ポリマーおよび溶媒を含む高分子溶液の流れは貯蔵タンクから紡糸口金内の一連の紡糸ノズルに供給され、紡糸ノズルには高電圧が印加されて、紡糸ノズルから高分子溶液が排出される。その間、任意で加熱された圧縮空気が、紡糸ノズルの側面または周囲に配設された空気ノズルから放出される。空気は、新たに放出される高分子溶を包囲し送り出して繊維ウェブの形成を促進する噴出ガス流としてほぼ下方に向けられ、繊維ウェブは真空チャンバの上側の接地した多孔質捕集ベルト上に捕集される。エレクトロブローイング法によって、比較的短い時間の間に、約１ｇｓｍを超える、さらには約４０ｇｓｍまたはそれ以上もの坪量で商業的なサイズおよび量のナノウェブを形成することが可能になる。
【００２４】
本発明の布帛要素はコレクタ上に配置されて、布帛上に紡糸されるナノウェブを捕集および結合させることができ、結合された繊維ウェブは本発明の布帛として使用される。
【００２５】
本発明のナノウェブの形成において使用することができるポリマー材料は特に限定されず、ポリアセタール、ポリアミド、ポリエステル、セルロースエーテルおよびエステル、ポリアルキレンスルフィド、ポリアリーレンオキシド、ポリスルホン、変性ポリスルホンポリマーならびにこれらの混合物などの付加重合体および縮合重合体材料の両方が含まれる。これらの一般分類の範囲内である好ましい材料には、ポリ（塩化ビニル）、ポリメタクリル酸メチル（および他のアクリル樹脂）、ポリスチレン、およびそのコポリマー（ＡＢＡ型ブロックコポリマーを含む）、ポリ（フッ化ビニリデン）、ポリ（塩化ビニリデン）、ポリビニルアルコール（種々の加水分解度（８７％〜９９．５％）、架橋および非架橋形態）が含まれる。好ましい付加重合体はガラス状である傾向がある（室温よりも高いＴg）。これは、ポリ塩化ビニルおよびポリメタクリル酸メチル、ポリスチレンポリマー組成物またはアロイの場合、あるいはポリフッ化ビニリデンおよびポリビニルアルコール材料の結晶化度が低い場合である。ポリアミド縮合重合体の１つの好ましい種類は、ナイロン−６、ナイロン−６，６、ナイロン６，６−６，１０などのナイロン材料である。本発明のポリマーナノウェブがメルトブローイングによって形成される場合、ポリエチレン、ポリプロピレンおよびポリブチレンなどのポリオレフィン、ポリ（エチレンテレフタレート）などのポリエステルおよび上記のナイロンポリマーなどのポリアミドを含む、ナノ繊維にメルトブローイングすることができる熱可塑性ポリマーはどれも使用することができる。
【００２６】
２００６年９月２０日に出願され、参照によってその全体が本明細書に援用される同時係属中の米国特許出願第１１／５２３，８２７号明細書に開示されるように、本発明の紡糸したままの状態（ａｓ−ｓｐｕｎ）のナノウェブは、本発明の布帛に所望の物理特性を付与するためにカレンダー加工することができる。紡糸したままの状態のナノウェブは２つの無地ロール（１つのロールが無地ソフトロールであり、１つのロールが無地ハードロールである）の間のニップ内に供給され得、ハードロールの温度は、ナノウェブのナノ繊維がカレンダーニップを通過する際に可塑化状態であるように、Ｔg（本明細書では、ポリマーがガラス状態からゴム状態への転移を受ける温度と定義される）と、Ｔom（本明細書では、ポリマーの融解が開始する温度と定義される）との間の温度に保持される。ロールの組成および硬度は、布帛の所望の最終使用の特性を得るために変更することができる。本発明の一実施形態では、一方のロールはステンレス鋼などの硬質金属であってよく、他方のロールは、ロックウェルＢ７０よりも低い硬度を有する軟質金属またはポリマー被覆ロールもしくは複合ロールであってよい。２つのロール間のニップ内でのウェブの滞留時間はウェブのライン速度（好ましくは、約１ｍ／分〜約５０ｍ／分の間）によって制御され、２つのロール間のフットプリントは、ウェブが同時に両方のロールと接触して移動するＭＤ距離である。フットプリントは２つのロール間のニップにかけられる圧力によって制御され、一般にロールの直線ＣＤ寸法あたりの力で測定され、好ましくは約１ｍｍ〜約３０ｍｍの間である。
【００２７】
さらに、ナノウェブは、ナノ繊維ポリマーのＴgと最低Ｔomとの間の温度まで任意で加熱されている間に延伸することができる。延伸は、ウェブがカレンダーロールに送られる前および／または後に、そして機械方向またはクロス方向のいずれかまたは両方で行うことができる。
【００２８】
例えば、スポーツウェア、頑丈な（ｒｕｇｇｅｄ）アウターウェアおよびアウトドア用品、防護服などの衣服（例えば、手袋、エプロン、革ズボン、ズボン、ブーツ、ゲートル（ｇａｔｏｒｓ）、シャツ、ジャケット、コート、靴下、靴、下着、ベスト、ウェーダー、帽子、長手袋、寝袋、テントなど）を構成するために、様々な種類の天然および合成布帛が知られており、本発明において布帛層としてとして使用することができる。通常、頑丈なアウターウェアとして使用するために設計された服装は、比較的低い強さすなわち引張強度（ｔｅｎａｃｉｔｙ）を有する天然および／または合成繊維（例えば、ナイロン、綿、羊毛、絹、ポリエステル、ポリアクリル酸、ポリオレフィンなど）から製造された比較的ゆるく織られた布帛で構成されている。それぞれの繊維は、約８ｇ／デニール（ｇｐｄ）未満、より一般的には約５ｇｐｄ未満、そして場合によっては約３ｇｐｄ未満の引張強さすなわち引張強度を有することができる。このような材料は、例えば、可染性、通気性、明度、快適性、そして場合によっては耐摩耗性などの様々な有益な特性を有することができる。
【００２９】
異なる織り構造および異なる織り密度を用いて、本発明の構成要素としていくつかの代替となる複合織布を提供することができる。平織構造、強化平織構造（二重または多重の経糸および／または緯糸を有する）、斜文織構造、強化斜文織構造（二重または多重の経糸および／または緯糸を有する）、サテン織構造、強化サテン織構造（二重または多重の経糸および／または緯糸を有する）、ニット、フェルト、フリースおよびニードルパンチ構造などの織り構造を使用することができる。伸縮性織物構造、リップストップ、ドビー織、およびジャカード織も本発明で使用するために適切である。
【００３０】
ナノウェブはその表面の少しの部分で布帛層に溶接され、そして当業者に既知の手段によって（例えば熱的または接着剤により、任意で超音波場を用いて）布帛層に溶接され得る。
【００３１】
本発明の実施において使用するのに適した染料には、ナノウェブを構成する1つのポリマーまたは複数のポリマーに適した染料はどれも含まれる。染料の選択によって本発明を限定することは意図されないが、以下のカラーインデックス（Ｃ．Ｉ．）染料などの酸性染料を使用することができる：Ａｃｉｄ  Ｙｅｌｌｏｗ  ２４、４０、５９、１５９、１８４、２０４、および２４６、Ａｃｉｄ  Ｏｒａｎｇｅ  １４２および１５６、Ａｃｉｄ  Ｒｅｄ  ５０、５１、５２、１３８、１５１、２９９、３６１、３６２、Ａｃｉｄ  Ｇｒｅｅｎ  １０４および１０８、Ａｃｉｄ  Ｂｌｕｅ  １１３、１７１、１８５、１９３、２７７、および３２４、Ａｃｉｄ  Ｖｉｏｌｅｔ  ９０、Ａｃｉｄ  Ｂｒｏｗｎ  ２９８、Ａｃｉｄ  Ｂｌａｃｋ  ５２、１３１：１、１３２：１、１７２、１８７、および１９４。さらに、以下の非カラーインデックス染料が使用されてもよい：Ｌａｎａｓｅｔ  Ｂｌｕｅ  ２Ｒ、Ｌａｎａｓｅｔ  Ｎａｖｙ  Ｒ、Ｌａｎａｓｅｔ  Ｒｅｄ  Ｇ、Ｌａｎａｓｅｔ  Ｒｅｄ  ２ＧＡ、Ｌａｎａｓｅｔ  Ｖｉｏｌｅｔ  Ｂ、Ｌａｎａｓｅｔ  Ｂｒｏｗｎ  Ｂ、Ｂｕｒｃｏｎｙｌ  Ｂｒｉｃｋ  Ｒｅｄ  ＡＦ−３ｂ、Ｂｕｒｃｏｎｙｌ  Ｒｕｂｉｎｅ  ＡＦ−ＧＲ、Ｂｕｒｃｏｎｙｌ  Ｏｒａｎｇｅ  ＡＦ−３Ｒ、Ｂｕｒｃｏｎｙｌ  Ｇｒｅｅｎ  ＡＦ−Ｂ、Ｂｕｒｃｏｎｙｌ  Ｂｒｉｌｌｉａｎｔ  Ｂｌｕｅ  ＡＦ−Ｒ、Ｂｕｒｃｏｎｙｌ  Ｒｏｙａｌ  Ｂｌｕｅ  ＡＦ−Ｒ、Ｂｕｒｃｏｎｙｌ  Ｂｒｉｌｌｉａｎｔ  Ｙｅｌｌｏｗ  ＡＦ−４Ｇ、Ｅｒｉｏｎｙｌ  Ｒｅｄ  Ａ−３Ｇ、Ｅｒｉｏｎｙｌ  Ｂｌｕｅ  ＲＬ２００、およびＮｙｌａｎｔｈｒｅｎｅ  Ｂｒｉｌｌｉａｎｔ  Ｂｌｕｅ  ２ＲＦＦ。
【００３２】
製造業者は、純粋な形態の混合物の染料も供給する。混合物は、本発明の実施において使用することができ、所望される色調および／または性能特性に関連する理由のために純粋な形態の染料よりも好ましいこともある。例えば、ＣＩ  Ａｃｉｄ  Ｒｅｄ  ３３７およびＣＩ  Ａｃｉｄ  Ｒｅｄ  ４２６の混合物は、ナイロンのための典型的な染色系で赤色成分として使用される際に組成物中でＣＩ  Ａｃｉｄ  Ｒｅｄ  ３３７と同様の染色挙動を有する青みがかった赤色の酸性染料混合物を提供するが、ＣＩ  Ａｃｉｄ  Ｒｅｄ  ３３７およびＣＩ  Ａｃｉｄ  Ｒｅｄ  ４２６の混合物は、赤色成分としてＡｃｉｄ  Ｒｅｄ  ３３７だけを使用する染色と比較して改善された耐光性を提供することができる。
【００３３】
好ましくは、本発明の実施において使用される染料混合物の青色成分は、Ａｃｉｄ  Ｂｌｕｅ  ２５、Ａｃｉｄ  Ｂｌｕｅ  ４０、Ａｃｉｄ  Ｂｌｕｅ  ４１、Ａｃｉｄ  Ｂｌｕｅ  ７８、Ａｃｉｄ  Ｂｌｕｅ  １２９、Ａｃｉｄ  Ｂｌｕｅ  ２０５、Ａｃｉｄ  Ｂｌｕｅ  ２６０、Ａｃｉｄ  Ｂｌｕｅ  ２７７、Ａｃｉｄ  Ｂｌｕｅ  ２８８、Ａｃｉｄ  Ｂｌｕｅ  ３２４、Ａｃｉｄ  Ｇｒｅｅｎ  ２５、またはこれらの混合物からなる群から選択される染料のうちの１つまたは複数を含む。特に好ましい実施形態では、青色成分は、Ａｃｉｄ  Ｂｌｕｅ  ３２４を含む。
【００３４】
好ましくは、本発明の実施において使用される赤色成分は、Ａｃｉｄ  Ｒｅｄ  ４２、Ａｃｉｄ  Ｒｅｄ  ５７、Ａｃｉｄ  Ｒｅｄ  ２５７、Ａｃｉｄ  Ｒｅｄ  ２６６、Ａｃｉｄ  Ｒｅｄ  ３３７、Ａｃｉｄ  Ｒｅｄ  ３６１、Ａｃｉｄ  Ｒｅｄ  ３９６、Ａｃｉｄ  Ｒｅｄ  ４２６、またはこれらの混合物からなる群から選択される染料のうちの１つまたは複数を含む。特に好ましい実施形態では、赤色成分は、Ａｃｉｄ  Ｒｅｄ  ３３７、Ａｃｉｄ  Ｒｅｄ  ４２６、Ａｃｉｄ  Ｒｅｄ  ３６１、またはこれらの混合物を含む。
【００３５】
本発明の実施において使用される黄色成分は、さらに、Ａｃｉｄ  Ｙｅｌｌｏｗ  ４９、Ａｃｉｄ  Ｙｅｌｌｏｗ  １３５、Ａｃｉｄ  Ｙｅｌｌｏｗ  １５９、Ａｃｉｄ  Ｙｅｌｌｏｗ  １５９：１、Ａｃｉｄ  Ｙｅｌｌｏｗ  １７４、Ａｃｉｄ  Ｙｅｌｌｏｗ  １９８、Ａｃｉｄ  Ｙｅｌｌｏｗ  ２１６、Ａｃｉｄ  Ｙｅｌｌｏｗ  ２１９：１、Ａｃｉｄ  Ｙｅｌｌｏｗ  ２３０、Ａｃｉｄ  Ｙｅｌｌｏｗ  ２４０、Ａｃｉｄ  Ｏｒａｎｇｅ  ４７、Ａｃｉｄ  Ｏｒａｎｇｅ  ６７、Ａｃｉｄ  Ｏｒａｎｇｅ  ＩＩ１６、Ａｃｉｄ  Ｏｒａｎｇｅ  １５２、またはこれらの混合物からなる群から選択される染料のうちの１つまたは複数を含むことができる。
【００３６】
本発明は以下の特定の実施例によってこれから説明されるであろう。
【実施例】
【００３７】
実施例１では、ナイロンリップストップ（１００ｇｓｍの坪量）およびナイロン６，６製のナノウェブから作られた２層布帛構造物を製造した。２層布帛構造物は、６０ｐｓｉの圧力で「２８８−パターン」グラビアロールを適用させ、溶媒系ウレタン接着剤を用いてナイロンリップストップ布帛をナノウェブに積層することによって製造した。次に、Ａａｋａｓｈ  Ｃｈｅｍｉｃａｌｓ  ＆  Ｄｙｅ−ｓｔｕｆｆｓ，Ｉｎｃ  ｎｕｍｂｅｒ  ５３−１１１０からの大気手順（Ａｔｍｏｓｐｈｅｒｉｃ  ｐｒｏｃｅｄｕｒｅ）を用いて最終の２層布帛構造物を染色した。これは図１に示される。
【００３８】
実施例２では、６０ｐｓｉの圧力で「２８８−パターン」グラビアロールを適用させ、溶媒系ウレタン接着剤を用いて、ナイロンリップストップ（１００ｇｓｍの坪量）、ナイロン６，６製のナノウェブ、およびナイロントリコット材料（３５ｇｓｍの坪量）から３層布帛構造物を製造した。次に、Ａａｋａｓｈ  Ｃｈｅｍｉｃａｌｓ  ＆  Ｄｙｅ−ｓｔｕｆｆｓ，Ｉｎｃ  ｎｕｍｂｅｒ  ５３−１１１０からの大気手順を用いて最終の３層布帛構造物を染色した。これは図２に示される。
以下に本発明の態様を示す。
１．少なくとも１つの布帛層がナノ繊維層に隣接して対面する関係にある複合布帛を含み、着用者を風および／または水から保護しながら水蒸気を通過させる能力を有する衣服であって、前記ナノ繊維層が、約５０ｎｍ〜約１０００ｎｍの間の数平均直径と、約１ｇ／ｍ2〜約１００ｇ／ｍ2の間の坪量とを有する高分子ナノ繊維の少なくとも１つの多孔質層を含み、前記複合布帛が、約１．２ｍ3／ｍ2／分〜約７．６ｍ3／ｍ2／分の間のＦｒａｚｉｅｒ空気透過率と、約５００ｇ／ｍ2／日よりも大きいＭＶＴＲ（ＡＳＴＭ  Ｅ−９６Ｂによる）とを有し、前記ナノ繊維層がその表面の全体または一部にわたって染色された衣服。
２．前記ナノ繊維層が電界紡糸またはエレクトロブローイングによって製造されるか、あるいはメルトブローンされる上記１に記載の衣服。
３．前記ナノ繊維層が、ポリアセタール、ポリアミド、ポリエステル、セルロースエーテル、セルロースエステル、ポリアルキレンスルフィド、ポリアリーレンオキシド、ポリスルホン、変性ポリスルホンポリマーおよびこれらの混合物からなる群から選択されるクラスからのポリマーを含む上記１に記載の衣服。
４．前記ナノ繊維層が、架橋および非架橋形態のポリ（塩化ビニル）、ポリメタクリル酸メチル、ポリスチレン、およびそのコポリマー、ポリ（フッ化ビニリデン）、ポリ（塩化ビニリデン）、ポリビニルアルコールからなる群から選択されるポリマーを含む上記１に記載の衣服。
５．前記ナノ繊維層が、ナイロン−６、ナイロン−６，６、ナイロン６，６−６，１０からなる群から選択されるポリマーを含む上記３に記載の衣服。
６．前記ナノ繊維層が、カレンダー加工される上記１に記載の衣服。
７．前記ナノ繊維層が、前記第１の布帛層と接触しながらカレンダー加工される上記６に記載の衣服。
８．前記第１の布帛層が、ナイロン、綿、羊毛、絹、ポリエステル、ポリアクリル酸、ポリオレフィンおよびそれらの組み合わせからなる群から選択される材料から織られる上記１に記載の衣服。
９．前記第１の布帛層が、約８ｇ／デニール（ｇｐｄ）未満の引張強度を有する繊維から織られる上記１に記載の衣服。
【図１】
0005603078.tif 000002
【図２】
0005603078.tif 000003